(57)【特許請求の範囲】
【請求項１】
下記成分（Ａ）と（Ｂ）とから成る難燃性熱可塑性樹脂組成物。
（Ａ）当該難燃性熱可塑性樹脂組成物の総重量を基準として３０乃至９０重量％の、通常では可燃性の熱可塑性樹脂、及び
（Ｂ）当該難燃性熱可塑性樹脂組成物の総重量を基準として７０乃至１０重量％の粉末の形態の難燃添加剤組成物であって、（ａ）該難燃添加剤組成物（Ｂ）の総重量を基準として２乃至４０重量％のシリコーン油と、（ｂ）該難燃添加剤組成物（Ｂ）の総重量を基準として１乃至２０重量％の、上記シリコーン油（ａ）に可溶性のシリコーン樹脂と、（ｃ）該難燃添加剤組成物（Ｂ）の総重量を基準として４０乃至９６重量％の水酸化マグネシウムとを流動性の粉末が生じるまでブレンドすることにより調製した難燃添加剤組成物。
【請求項２】
前記難燃添加剤組成物（Ｂ）が、該難燃添加剤組成物（Ｂ）の総重量を基準として１乃至１０重量％の（ｄ）第IIＡ族金属の有機塩を更に含む、請求項１記載の難燃性熱可塑性樹脂組成物。
【請求項３】
前記シリコーン油（Ｂ）（ａ）が、Ｒ3ＳｉＯ0.5単位、Ｒ2ＳｉＯ単位、ＲＳｉＯ1.5単位、Ｒ1Ｒ2ＳｉＯ0.5単位、ＲＲ1ＳｉＯ単位、(Ｒ1)2ＳｉＯ単位、Ｒ1ＳｉＯ1.5単位、ＳｉＯ2単位及びこれらの混合物からなる群から選ばれる化学結合シロキシ単位から成り、２５℃で６００乃至３００，０００，０００センチポアズの粘度を有するオルガノポリシロキサンである（式中、Ｒは独立に飽和又は不飽和の一価の炭化水素基であり、Ｒ1 は独立に飽和又は不飽和の一価の炭化水素基、或いは、水素原子基、ヒドロキシ基、アルコキシ基からなる群から選ばれる基である。）、請求項１記載の難燃性熱可塑性樹脂組成物。
【請求項４】
前記シリコーン油（Ｂ）（ａ）が、前記難燃添加剤組成物（Ｂ）の総重量を基準として２乃至２０重量％の範囲で存在し、前記シリコーン樹脂（Ｂ）（ｂ）が、前記難燃添加剤組成物（Ｂ）の総重量を基準として１乃至１０重量％の範囲で存在し、前記水酸化マグネシウム（Ｂ）（ｃ）が、前記難燃添加剤組成物（Ｂ）の総重量を基準として７０乃至９６重量％の範囲で存在する、請求項１記載の難燃性熱可塑性樹脂組成物。
【請求項５】
前記シリコーン樹脂（Ｂ）（ｂ）が、平均式Ｒ3ＳｉＯ0.5の単官能Ｍ単位と平均式ＳｉＯ2の四官能Ｑ単位とから成り、Ｑ単位に対するＭ単位の平均比が０．３乃至４．０であるＭＱシリコーン樹脂である、請求項１記載の難燃性熱可塑性樹脂組成物。
【請求項６】
前記シリコーン油（Ｂ）（ａ）が、２５℃にて９０，０００乃至１５０，０００センチポアズの粘度を有する本質的に直鎖状のポリジメチルシロキサンコポリマーであり、前記シリコーン樹脂（Ｂ）（ｂ）が、平均式Ｒ3ＳｉＯ0.5の単官能Ｍ単位と平均式ＳｉＯ2の四官能Ｑ単位とから成り、Ｑ単位に対するＭ単位の平均比が０．３乃至４．０であるＭＱシリコーン樹脂である、請求項１記載の難燃性熱可塑性樹脂組成物。
【請求項７】
前記熱可塑性樹脂（Ａ）が、ポリプロピレン、ポリエチレン、ポリカーボネート、結晶質ポリスチレン、高耐衝撃性改質ポリスチレン、アクリロニトリル−ブタジエン−スチレンターポリマー、ポリフェニレンオキシド−ポリスチレンブレンド、アクリルポリマー、ポリウレタン、ポリアミド、及びこれらの混合物からなる群から選ばれる、請求項１記載の難燃性熱可塑性樹脂組成物。
【請求項８】
下記成分（Ａ）と（Ｂ）とから成る難燃性熱可塑性樹脂組成物。
（Ａ）４５乃至８５重量％の、通常では可燃性の熱可塑性樹脂、及び
（Ｂ）５５乃至１５重量％の粉末の形態の難燃添加剤組成物であって、（ａ）２５℃で９０，０００乃至１５０，０００センチポアズの粘度を有する本質的に直鎖状のポリジメチルシロキサンコポリマーと、（ｂ）平均式Ｒ3ＳｉＯ0.5の単官能Ｍ単位と平均式ＳｉＯ2の四官能Ｑ単位とから成り、Ｑ単位に対するＭ単位の平均比が０．３乃至４．０であるＭＱシリコーン樹脂と、（ｃ）水酸化マグネシウムと、（ｄ）任意成分としてのステアリン酸マグネシウムとを流動性の粉末が生じるまでブレンドすることによって調製された難燃添加剤組成物。
【発明の詳細な説明】
【０００１】
【産業上の利用分野】
本発明は、難燃性組成物に関し、特にポリオレフィン等の難燃性熱可塑性物質に関する。更に詳細には、本発明は、熱可塑性樹脂と、シリコーン処理された水酸化マグネシウムとの配合物に関する。
【０００２】
【従来の技術】
従来、当技術分野では難燃性熱可塑性物質を提供する為の多くの試みが為されて来た。典型的には、プラスチック材料或いは熱可塑性材料に、所望の難燃度が達成される迄、添加物を高濃度まで充填する必要があった。しかし、高率の添加物がプラスチックベースの物理的特性を損なうと通常予期される限り、この方法は種々の欠点を呈していた。その上、一つの系に金属化合物と同時に大量のハロゲン含有材料が存在する事も稀ではなかった。
【０００３】
本発明は、難燃性配合物について、難燃性と物理的特性両者共を改善するのみならず、或る種の応用分野では望ましくない可能性のある、有機塩化物や、酸化アンチモン等の或る種の金属化合物を利用する必要のない、改善された難燃性配合物を提供するものである。
フライ（Frye) による米国特許第４，３８７，１７６号では、５０乃至９７重量％の熱可塑性物質と、１乃至４０重量％のシリコーンベースと、１乃至２０重量％の金属有機化合物と、１乃至２０重量％のシリコーンベースに可溶なシリコーン樹脂、例えばＭＱ樹脂とから成る難燃性組成物が開示されている。
【０００４】
アシュビ（Ashby)による米国特許第４，４９６，６８０号では、５０乃至９０重量％のナイロン、及び、１０乃至５０重量％の難燃性添加物から成る難燃性ナイロンが開示されている。該難燃性添加物は、シリコーンに結合した有機基が全てフェニルである、２０乃至７５重量％の低分子量シロキサンジオールと、３乃至３０重量％の第IIＡ族金属のＣ6 〜Ｃ20カルボン酸塩と、１０乃至６０重量％のアルミナ三水和物と、１０乃至５０重量％の有機塩化物とから成る。
【０００５】
ポワ（Pawar)による米国特許第４，８７１，７９５号では、（Ａ）１００重量部の熱可塑性樹脂、及び、（Ｂ）約２乃至約３０重量部の難燃性添加物から成る、熱可塑性物質用のシリコーンベース難燃剤が開示されている。（Ｂ）の難燃性添加物は、（ｉ）２０乃至６０重量％のシリコーン油と、（ｉｉ）１０乃至４０重量％のシリコーン樹脂と、（ｉｉｉ）５乃至６０重量％の、リン及び窒素を含むガス吸収剤（gassing agent)とから成る。
【０００６】
マクローリ（MacLaury) らによる米国特許第４，２７３，６９１号では、７０乃至９８重量％の有機ポリマーと、１乃至１０重量％のシリコーンと、１乃至２０重量％の第IIＡ族金属のＣ6 〜Ｃ20カルボン酸塩とから成る、難燃性組成物が記載されている。
ベッツ（Betts)らによる米国特許第４，１２３，５８６号では、デカブロミルジフェニルエーテルと、シリコーンゴムと、二塩基のフタル酸鉛とを添加した、難燃性架橋ポリオレフィンの調製法が開示されている。
【０００７】
更に言及すべきものとしてフライらによる米国特許第４，５３６，５２９号があり、その特許権者の教示によれば、或る種の金属石鹸の反応性前駆体として、少量の水酸化マグネシウムはステアリン酸と共に使用可能であり、次に、これらは或る種のシリコーン樹脂及びシリコーン液に添加されて、熱可塑性樹脂用の難燃性添加物が製造されている。
【０００８】
【発明が解決しようとする課題】
従って、難燃性を改善することに加え物理的特性をも改善する上で目覚ましく効果的な、シリコーン処理された水酸化マグネシウムを含む難燃性添加物については、従来の技術のいずれにも教示乃至示唆されていない。従って、本明細書にて特許請求される組成物は、熱可塑性樹脂の難燃性及び物理的特性の両者の改善に効果的な難燃剤について当技術分野で求められてきた必要性を満足するものである。本出願人は、シリコーン処理された水酸化マグネシウムを熱可塑性樹脂に高率で添加する事により、難燃性を改善するのみならず物理的特性をも予期せぬほど改善した組成物が得られる事を、本発明に於て見出した。
【０００９】
【課題を解決するための手段】
本発明によれば、（ａ）約２乃至約４０重量％のシリコーンと、（ｂ）約１乃至約２０重量％の、シリコーン（ａ）に可溶なシリコーン樹脂と、（ｃ）約４０乃至約９６重量％の水酸化マグネシウムとから成る難燃性添加物が提供される。好適には、上記シリコーンは、２５℃にて９０，０００乃至１５０，０００センチポアズの粘度を有する、本質的に直鎖状のポリジメチルシロキサンコポリマーである。又、上記シリコーン樹脂は、平均式Ｒ3 ＳｉＯ0.5 である単官能Ｍ単位、及び、平均式ＳｉＯ2 である四官能Ｑ単位から成り、Ｑ単位に対するＭ単位の平均比が約０．３乃至４．０であるＭＱシリコーン樹脂である。本発明の好適実施例では、本発明の組成物は、更に（ｄ）約１乃至約１０重量％の第IIＡ族金属の有機塩を含んでいる。好適な第IIＡ族金属有機塩は、ステアリン酸マグネシウムである。
【００１０】
好適には、シリコーン（ａ）は、添加組成物重量を基準として約２乃至約２０重量％の範囲で存在し、シリコーン樹脂（ｂ）は、添加組成物重量を基準として約１乃至約１０重量％の範囲で存在し、水酸化マグネシウム（ｃ）は、添加組成物重量を基準として約７０乃至約９６重量％の範囲で存在する。
又、本発明は、（Ａ）組成物の総重量を基準として約３０乃至約９０重量％の、通常では可燃性の熱可塑性樹脂と、（Ｂ）組成物の総重量を基準として約７０乃至約１０重量％の難燃性添加物とから成る難燃性組成物をも提供する。難燃性添加物（Ｂ）は、（ａ）難燃性添加物（Ｂ）の重量を基準として約２乃至４０重量％のシリコーンと、（ｂ）難燃性添加物（Ｂ）の重量を基準として約１乃至２０重量％の、シリコーン（ａ）に可溶なシリコーン樹脂と、（ｃ）難燃性添加物（Ｂ）の重量を基準として約４０乃至９６重量％の水酸化マグネシウムとから成る。好適な熱可塑性樹脂（Ａ）は、ポリプロピレンである。
【００１１】
好適には、本発明の難燃性組成物は、（Ａ）組成物の総重量を基準として約４５乃至約８５重量％の、通常では可燃性の熱可塑性樹脂と、（Ｂ）組成物の総重量を基準として約５５乃至約１５重量％の難燃性添加物とから成る。難燃性添加物（Ｂ）は、（ａ）難燃性添加物（Ｂ）の重量を基準として約２乃至２０重量％のシリコーンと、（ｂ）難燃性添加物（Ｂ）の重量を基準として約１乃至１０重量％の、シリコーン（ａ）に可溶なシリコーン樹脂と、（ｃ）難燃性添加物（Ｂ）の重量を基準として約７０乃至９６重量％の水酸化マグネシウムとから成る。
【００１２】
更に、本発明は、衝撃強さの改善された難燃性熱可塑性樹脂、並びに、本発明の難燃性組成物から製造される難燃性製品をも提供する。
【００１３】
【実施例】
本発明は、熱可塑性樹脂の難燃性を改善し得る添加物の組成を提供する。又、本発明は、新規な難燃性の熱可塑性組成物、及び、その製造方法も提供する。
本発明の難燃性添加物の成分（ａ）はシリコーンである。“シリコーン”なる用語は、本明細書中で使用される場合、本発明の組成物中で好都合に利用され得る広範囲のポリシロキサン材料を包括的に指す。本明細書では、“シリコーン”なる表現をする場合、マクローリ（MacLaury) とホラブ（Holub)により米国特許第４，２７３，６９１号に記載された如き効果的なシリコーン材料、並びに、他の効果的なシリコーン材料が意図されており、これら種々のシリコーン材料の内の幾つかについては後述する。典型的には、効果的なシリコーン材料は、化学的に結合したシロキシ単位から成ると共に、２５℃にて約６００乃至３００，０００，０００センチポアズの粘度を有するオルガノポリシロキサンである処の、シリコーン液或いはシリコーンゴムであろう。該シロキシ単位は、典型的には、Ｒ3 ＳｉＯ0.5 と、Ｒ2 ＳｉＯと、Ｒ1 ＳｉＯ1.5 と、Ｒ1 Ｒ2 ＳｉＯ0.5 と、ＲＲ1 ＳｉＯと、（Ｒ1 ）2 ＳｉＯと、ＲＳｉＯ1.5 と、ＳｉＯ2 各単位と、これらから得られる混合物とを含む群から選ばれたものである。但し、式中、Ｒは独立に飽和又は不飽和の一価の炭化水素基であり、又、Ｒ1 はＲと同じ基、或いは、水素原子、ヒドロキシ基、アルコキシ基、アリール基、ビニル基、アリル基を含む群から選ばれた基である。好適なシリコーン材料は、２５℃にて約９０，０００乃至１５０，０００センチポアズの粘度を有するポリジメチルシロキサンである。斯かる効果的なシリコーン材料は、集合的にシリコーン油と称され、広範な商品名及び等級名称のもとに、容易に入手可能である。
【００１４】
本発明の難燃性添加組成物は、該組成物の総重量を基準として、好適には約２乃至約４０重量％、更に好適には約２乃至約２０重量％の、シリコーン（ａ）を含む。
本発明の難燃性添加組成物の成分（ｂ）は、シリコーン樹脂である。シリコーン樹脂は、種々の形態で入手可能な公知の材料である。好適なシリコーン樹脂の一つにＭＱシリコーン樹脂がある。“ＭＱシリコーン樹脂”なる表現を用いる理由は、この樹脂が典型的には主として平均式Ｒ3 ＳｉＯ0.5 である単官能Ｍ単位と、平均式ＳｉＯ2 である四官能Ｑ単位とから成り、且つ、Ｑ単位に対するＭ単位の比が特有であるという事実の故である。本発明での使用にあたり特に効果的なシリコーン樹脂は、Ｑ単位に対するＭ単位の平均比が約０．３乃至４．０である、ポリケイ酸トリメチルシリルである。シリコーン油（ａ）、及び、ＭＱシリコーン樹脂（ｂ）を２：１の比率で含んだ市販品の例として、ゼネラル・エレクトリック・カンパニイ（General Electric Company) 製のＳＦＲ１００添加物がある。
【００１５】
他のシリコーン油に可溶な形態の固体シリコーン樹脂も、本発明の難燃性組成物への使用上、効果的と期待される。実際、ＭＴ及びＴＱシリコーン樹脂（式中Ｔは三官能ＲＳｉＯ1.5 単位を表す）も、言及した各樹脂の混合物及びコポリマーと同様、効果的であり得る。これらのシリコーン樹脂は公知の材料であり、
容易に入手可能である。斯かる効果的シリコーン樹脂材料は、シリコーン油ベースに可溶或いは分散可能であり、この事が適切性の判断規準となる。
【００１６】
本発明の難燃性添加組成物は、該組成物の総重量を基準として、好適には約１乃至約２０重量％、更に好適には約１乃至約１０重量％、のシリコーン樹脂（ｂ）を含む。
本発明の組成物の成分（ｃ）は、水酸化マグネシウム、即ちＭｇ（ＯＨ）2 である。水酸化マグネシウムは、文献に十分に記述されている。「近代プラスチック百科事典’８９（Modern Plastics Encyclopedia  ’89）」マグローヒル（McGraw Hill)、 １０月中旬版、第１６２―６４頁を参照されたい。水酸化マグネシウムは市販されており、市販品の例としてはモートン・インタナショナル社（Morton International Company) の“VERSAMAG UF"がある。本発明の難燃性添加組成物は、該組成物の総重量を基準として、好適には約４０乃至約９６重量％の水酸化マグネシウム、更に好適には約７０乃至約９６重量％の水酸化マグネシウムを含む。
【００１７】
任意材料として、本発明の難燃性添加物は、（ｄ）第IIＡ族金属有機化合物或いは該金属有機塩をも含み得る。好適な化合物は、第IIＡ族金属の、少なくとも６個の炭素原子を含むカルボン酸塩である。マグネシウム化合物は好適な第IIＡ族金属であるが、カルシウム化合物と、バリウム化合物と、ストロンチウム化合物もまた本発明の範囲内にある。
【００１８】
第IIＡ族アルカリ土類金属との塩が誘導されるカルボン酸の内では、第IIＡ族金属が効果的にシリコーン樹脂中に分散する為に、少なくとも約６個の炭素原子が要求される。約２０個以上の炭素原子を含むカルボン酸塩を利用しても殆ど利点は無いが、斯かる塩が特定の応用分野で有用な可能性もかなりある。現時点で、第IIＡ族金属の微粉そのものは、本発明の難燃性添加組成物の効果的な成分とならない様に思われる。但し、上記の効果的な第IIＡ族金属添加物が、他の有機部分と効果的に複合する事によってシリコーン樹脂に直ちに分散可能となり、その為に、本発明の組成物中で効果的な使用法を見出せる可能性もある。従って、第IIＡ族金属塩という場合は、上記の効果的な第IIＡ族金属カルボン酸塩を意味するのみならず、斯かる難燃性応用分野に効果的に使用出来る、上記金属の他の有機複合体をも意味するものとする。他の材料から得られる金属塩も、同等に効果的な可能性がある。次に挙げる酸の塩は適切な可能性がある：スルフィン酸、スルホン酸、芳香族スルフェン酸、スルファミン酸、ホスフィン酸、リン酸。本発明の実施に使用し得る第IIＡ族金属のカルボン酸塩の中には、ステアリン酸マグネシウム、ステアリン酸カルシウム、ステアリン酸バリウム、ステアリン酸ストロンチウム等も含まれる。カルボン酸塩には、ステアリン酸塩、イソステアリン酸塩、オレイン酸塩、パルミチン酸塩、ミリスチン酸塩、ラウリン酸塩、ウンデシル酸塩、２−エチルヘキサン酸塩、ヘキサン酸塩等が含まれる。
【００１９】
好適には、本発明の難燃性添加組成物は、該組成物の総重量を基準として、
約１乃至約１０重量％の第IIＡ族金属を含む。
又、本発明は、本発明の難燃性添加組成物を混合した新規な熱可塑性樹脂組成物をも提供する。本発明の難燃性組成物の製造に使用され得る熱可塑性樹脂の例としては、低密度ポリエチレン、高密度ポリエチレン、ポリプロピレン、ポリブチレン等のポリオレフィン、及びこれらのコポリマーがある。更に、結晶性及び高耐衝撃性ポリスチレン、ゼネラル・エレクトリック・カンパニイ製の商品名“LEXAN"の如きポリカーボネート、ゼネラル・エレクトリック・カンパニイ製の商品名“VALOX"の如きポリエステル、ナイロンの如きポリアミド、ポリカプロラクタム、イオノマー、ポリウレタン、アクリロニトリルとブタジエンとスチレンとのコポリマー及びターポリマー、アクリルポリマー、アセタール樹脂、エチレン−酢酸ビニル、ポリメチルペンタン、軟質ポリ塩化ビニル、ポリフェニレンオキシド、ポリフェニレンオキシド−ポリスチレンのブレンド、或いはゼネラル・エレクトリック・カンパニイ製の“NORYL"樹脂の如きポリフェニレンオキシド−ポリスチレンのコポリマーがある。
【００２０】
好適実施例では、本発明の難燃性組成物は、（Ａ）難燃性組成物の総重量を基準として３０乃至９０重量％、更に好適には４５乃至８５重量％の熱可塑性樹脂、及び、（Ｂ）難燃性組成物の総重量を基準として７０乃至１０重量％、更に好適には５５乃至１５重量％の本発明の難燃性添加物、を含む。
他の好適実施例では、本発明の上記難燃性組成物は、有機ハロゲン化物の如き、更なる任意成分を含み得る。該有機ハロゲン化物の例として、デカブロモジフェニルオキシドがある。もう一つの例は、オクシデンタル化学会社（Occidental Chemical Corporation)製の、塩素化脂環式炭化水素であるデクロランプラス（Dechlorane Plus)である。 もう一つの効果的であるが任意の成分は、ソレム工業（Solem Industries) 製の、ミクラル８５５（Micral 855）の如きアルミナ三水和物である。当業者は、アルミナ三水和物の温度制限を承知であろう。
【００２１】
更に、本発明の課題の一つはアンチモン金属の使用を避ける事であるが、本明細書中での考察によると、どうしても必要ならば、或る種の熱可塑性物組成では、更なる任意成分として１乃至１０重量％の酸化アンチモンを含み得る。
それに加え、本発明の組成物は、滑石、粘土、ケイ灰石、炭酸カルシウム、更なるアルミナ三水和物等の種々の充填剤を含み得るものであるが、これらに限定されるものではない。過剰量の該充填剤は難燃性に有害な効果を有し得るので、特定の充填剤の添加に際しては個々の組成を調整するものとする。
【００２２】
本発明の実施時は、有機ポリマーに、シリコーン油と、シリコーン樹脂と、水酸化マグネシウムと、任意材料として第IIＡ族金属有機塩とを、公知習用の配合用器具或いはブレンド用器具、例えばバンバリミキサ、２−ロールゴムミル、二軸スクリュ押出機を用いて混合する事により、難燃性組成物を製造し得る。但し、本明細書中では、以後、第IIＡ族金属有機塩を“第IIＡ族塩”と称する。個々の組成物成分を加える順序は重要ではない様である。又、当業者は、過度に実験せずとも、本願で企図された難燃性組成物を調製し得るであろう。
【００２３】
本発明の難燃性熱可塑性組成物を得る為の好適な手法は、シリコーン成分を予めＭＱ樹脂溶液と混合して、然る後に蒸留により溶媒を除去し、これによって油中に樹脂が完全に分散した事を保証することである。この後、この溶液は、実質的に均一な組成物を得る為の適切な手段（例えば二軸スクリュ押出機）により、残りの成分と配合される。
【００２４】
種々の成分の比率は、意図される個々の応用分野に応じて広く変化させ得る。例えば、効果的な難燃剤は上で議論した範囲内の材料で得ることが出来る。しかし、特定の応用分野では、上述の量より多量或いは少量でも十分である。又、上述した如き、強化用及び非強化用の充填剤も使用される可能性があり、本発明の手法に反しない限り、他の添加物と同様に、本発明の調合物に包含される。難燃性熱可塑性樹脂は、組成物総重量の約５乃至７０重量％の上記充填剤を含み得る。
【００２５】
本発明の難燃性組成物は、銅線等の導線上にも押し出し可能であり、特殊な例として、該組成物は有機過酸化物硬化剤の存在如何によって架橋する事も有り得る。勿論、本発明の難燃性組成物が非常に有利に使用され得る他の多くの応用分野がある。斯かる難燃性熱可塑性材料を適宜に射出成型、押出し、或いは圧縮等して、多くの有用な製造品、例えば成型品、シート、巻取り品（webbings) 、 その他多数の難燃性熱可塑性製品を製造する事が出来る。即ち、本発明の難燃性組成物は、電気器具のハウジング、ヘアドライヤ、テレビのキャビネット、煙探知機、自動車インテリア、ファン、モータ、電気部品、コーヒーメーカ、ポンプのハウジング、電動式工具等の如き応用分野にも利用し得る。
【００２６】
当業者は、熱可塑性樹脂の難燃性を検査及び比較する為の種々の方法がある事を知っている。最も公知のものの中には、制限酸素指数、水平燃焼時間（horizontal burn times:HBT)、 垂直燃焼時間（vertical burn times:VBT)がある。アンダライタ研究所（Underwriters´ Laboratories, Inc.）ＵＬ−９４は「装置部品及び電気器具部品用プラスチック材料の燃焼試験基準（Standard For Test For Flammability Of Plastic Materials For Parts In DevicesAnd Appliances) 」 を記載している（以降、ＵＬ−９４と称する）。
【００２７】
このテスト手順によれば、調査対象の材料は、５つの標本物の成績に基づき、ＵＬ−９４  Ｖ−０、ＵＬ−９４  Ｖ−１、ＵＬ−９４  Ｖ−２のいずれかに等級分けされる。ＵＬ−９４による各Ｖ等級の評価規準は、簡潔には次の通りである。“ＵＬ−９４  Ｖ−０”：着火炎を取り外した後の、平均燃焼(flaming) 及び／或いは平均発光(glowing) が１０秒を超えず、試験炎を２回当てた後もいずれも１０秒を超えない。更に、標本物のいずれも、脱脂綿に着火する様な粒子を滴下しない。“ＵＬ−９４  Ｖ−１”：着火炎を取り外した後の、平均燃焼及び／或いは平均発光が３０秒を超えず、試験炎を２回当てた後もいずれも３０秒を超えない。更に標本物のいずれも，脱脂綿に着火する様な粒子を滴下しない。“ＵＬ−９４  Ｖ−２”：着火炎を取り外した後の、平均燃焼及び／或いは平均発光が３０秒を超えず、試験炎を２回当てた後もいずれも３０秒を超えない。更に、標本物は、その下方１２インチに位置する脱脂綿に着火する様な燃焼粒子を落としてもよい。
【００２８】
物質分類の為のＵＬ９４水平燃焼試験による９４ＨＢ等級の評価規準は、簡潔には次の通りである。ＨＢ：サンプルの燃焼速度は、３．０インチの所迄は１．５インチ／分を超えない、或いは、サンプルは、サンプル標本物上に付けた４．０インチの参照マークに達する前に燃焼停止しなければならない。
以下の実施例は、本発明を説明するものであり、如何なる意味でも、何ら、請求項の主題を制限するものでない。
【００２９】
実施例１―２
混合物１
水酸化マグネシウム（モートン・インタナショナル社製、“VERSAMAG UF") ２５ポンド、及び、ＳＦＲ１００添加物（ゼネラル・エレクトリック・カンパニイ製、ＭＱ樹脂とシラノールで末端停止したメチルポリマーとの、高粘度ブレンド）８．３ポンドを、２５リットルＤＲＡＩＳブレンダ中でブレンドした。側面に装着されたチョッパのブレードを起動し、１０７ｒｐｍにて３時間、バッチを駆動した。３時間後、自由に流動する粉末状となった生成物をＤＲＡＩＳブレンダから容易に取り出すことが出来た。該粉末のかさ密度は、純粋な“VERSAMAG UF"について２１．８（lbs/ft3 ）であったのが、４５．６１（lbs/ft3 ）に増加した。
【００３０】
次に、二軸スクリュ同方向回転押し出し機を用い、溶融温度２００乃至２３０℃にて、ポリプロピレン中、上記混合物を溶融押出した。粉末供給は容易な為、ＳＦＲ１００添加物を粉末難燃剤の形態で加えると好適である事が分かった。ここで、熱可塑性オレフィン製造用の供給システムは、粉末添加物を扱う様設計されているので、多くの製造業者が高粘度の液体添加物よりも粉末添加物を選ぶ事は分かっている。斯かる実施例にステアリン酸マグネシウムを追加した形の第二の実施例も調製された。
【００３１】
更に、比較の為、水酸化マグネシウム／ポリプロピレンブレンドに、ステアリン酸マグネシウムを追加したブレンドと、追加しないブレンドも調製された。
混合物２
Ｊ．Ｍ．フーバ社（J.M. Huber Corp.) 製アルミナ三水和物３５重量％、及び、ＳＦＲ１００添加物６５重量％を調合して混合物２とし、これに基づき第１比較例（Ａ＊）を調製した。
【００３２】
混合物３
比較例Ａ＊における混合物２に、更なるアルミナ三水和物（ソレム工業製、“MICRAL 855”）を追加してアルミナ三水和物を７５重量％とし、これとＳＦＲ１００添加物２５重量％とを調合し、比較実施例Ｂ＊を調製した。
組成データを、難燃性、及び、ダイナタップ衝撃性能(Dynatup Impact Performance)の結果と共に、表１に示す。又、ＳＦＲ１００添加物及びステアリン酸マグネシウムを含むが水酸化マグネシウムは含まないという、比較実施例Ｃ＊についてのデータも併せて示す。更に、ポリプロピレンのみである比較実施例Ｄ＊のデータも示す。図中、ＰＨＲ或いはｐｈｒは、「１００部当りの部」を表す。
【００３３】
【表１】
0003711460.tif 000002
注ａ＝"VERSAMAG UF" 、モートン・インタナショナル社
注ｂ＝ＭＱ樹脂と、シラノールで末端停止したメチルポリマーとの高粘度ブレンド、ゼネラル・エレクトリック社製、ＧＥシリコーン（GE Silicones)
注ｃ＝ＵＬ９４水平燃焼等級
注ｄ＝２５℃でのインチ−ポンド
注Ｘ＝消失
実施例３―７
固体成分を二軸スクリュ同方向回転押出機の主供給入口に供給すると共に、高粘度ＳＦＲ１００添加物を下方射出して、配合物を溶融押出しした。泡立つ傾向のある他の非ハロゲン化難燃性添加物、例えばポリリン酸アルミニウムやアルミナ三水和物を用いた配合物よりも、水酸化マグネシウムを含む配合物の方が処理性が改善されている事が観察された。押出し物中に目に見える泡立ちが無い状態で、水酸化マグネシウムとポリプロピレンとを、配合温度２３０℃で、押出し成型機の主供給入口に供給する事が可能であった。ポリリン酸アンモニウム或いはアルミナ三水和物を主供給入口にて添加すると、上記の配合温度では僅かに泡立つ。特定の理論の裏付けは無いが、一般に約２３０℃以下で分解する他の非ハロゲン化難燃剤に比べ、水酸化マグネシウムでは分解温度が３５０℃と、より高いことから、処理性が改善されたものと考えられている。
【００３４】
更に、観察された事として、シリコーン成分無しに、水酸化マグネシウムをポリプロピレンのみと使用する時、配合プロセスや最終的な物理特性に対して有害な効果のある事が分かった。
これらの調合物は、「アンダライタ研究所の報告(Underwriter´s Laboratory Bulletin) 」 ＵＬ９４に依る処の、物質分類の為の水平燃焼試験９４ＨＢに適合してい乍らも、物質分類の為の垂直燃焼試験９４Ｖ−０、９４Ｖ−１、９４Ｖ−２には適合していないことが分かった。これらの調合物の難燃性、及び、耐衝撃性の結果を表２に示す。表２より、本発明の、水酸化マグネシウム及びシリコーン／シリコーン樹脂成分を含む組成物が、シリコーン／シリコーン樹脂無しの組成物よりも著しく衝撃強さが改善されたことが理解される。この、衝撃強さの有意な増加の様子を更に図１及び図２に示した。例えば図１において、ＳＦＲ１００を８ＰＨＲ（＝８部）含む表２の実施例３、４、５、６は上方の２本の線の各端の点で表されており、この２本の線の内の上側の線が実施例５、４に対応し、下側の線が実施例３、６に対応している。一方、図１中の下方の２本の線の各端は、比較例３Ａ＊〜６Ａ＊を表している。
【００３５】
【表２】
0003711460.tif 000003
【００３６】
前述した特許文献及び試験方法は援用される。
当業者に於ては、上述の記載内容に照らして、本発明の多くの変更が考えられよう。難燃性添加物は、非常に多様な、通常では可燃性の熱可塑性樹脂、例えばポリエチレン、ポリエステル、ポリカーボネート、ポリフェニレンエーテル、ポリアミド、と共に使用され得る。更に、本発明の難燃性添加物を調製するのに、非常に多様なシリコーン及びシリコーン樹脂が使用され得る。又、本発明の実施にあたり、ステアリン酸カルシウム、ステアリン酸バリウム、ステアリン酸ストロンチウム、イソステアリン酸カルシウム、オレイン酸マグネシウム、パルミチン酸バリウム、ミリスチン酸マグネシウム、ラウリン酸カルシウム、を含み、但しこれらに限定されない、広範囲の第IIＡ族金属有機塩を使用する事も考えられる。斯かる明白な変更は全て、請求項にて意図された最大限の範囲内にある。
【図面の簡単な説明】
【図１】本発明の組成物の物理的特性の有意な改善の様子を示すグラフである。
【図２】本発明の組成物の物理的特性の有意な改善の様子を示すグラフである。
【図１】
0003711460.tif 000004
【図２】
0003711460.tif 000005